FR 2858978 A1 20050225 FR 0350446 A 20030822 L'invention se rapporte à une composition durcissable pour la réalisation d'un revêtement de protection et de décoration des sols et ayant un aspect granité, ainsi qu'à un procédé de préparation d'un tel revêtement. La protection et la décoration des sols à l'aide de peintures ou de résines se fait généralement en utilisant des revêtements incolores laissant apparaître le dessin du support par transparence du film de revêtement, ou bien en utilisant des revêtements colorés obtenus par incorporation de pigments, ce qui conduit à une teinte uniforme, monochrome. Une autre méthode de protection et de décoration des sols habituellement mise en oeuvre consiste à utiliser des revêtements formés de plusieurs produits ou matières assemblés sous forme d'un système permettant une finition plus décorative que les revêtements monochromes. Ces systèmes sont généralement à base de quartz coloré ou de paillettes colorées. Ces derniers revêtements sont généralement mis en oeuvre selon le procédé suivant : a) préparation du support à traiter ; b) application d'un revêtement primaire, choisi en fonction du support et destiné à assurer une bonne adhérence du système et à fermer toutes les aspérités du support qui, si elles n'étaient pas obstruées par le revêtement primaire, provoqueraient des imperfections de surface ; c) après séchage du revêtement primaire, application d'une résine, choisie en fonction des qualités requises du système ; d) avant que la résine ne durcisse, projection par saupoudrage des quartz ou des paillettes ; e) lorsque la résine a durci, généralement le lendemain, balayage ou aspiration de toutes les particules de quartz ou des paillettes qui n'ont pas été prises dans la résine lors du durcissement ; f) dans le cas d'emploi de paillettes, ponçage ou écrêtage des paillettes orientées verticalement, puis aspiration des poussières ; g) application d'une nouvelle couche de résine incolore afin d'enrober complètement les agrégats ; h) éventuellement, application d'une seconde couche de fermeture afin de bien garnir les aspérités provoquées par les agrégats, cette seconde couche étant appliquée après durcissement de la couche précédente, généralement après 24 heures ; i) enfin, éventuellement, application d'un film de finition pour donner un aspect satiné, mat ou graineux assurant des propriétés antidérapantes, décoratives et permettant de rattraper certaines irrégularités optiques. Ce procédé est donc long et fastidieux à mettre en oeuvre, à cause du grand nombre d'opérations à effectuer. En effet, après la préparation du support et l'application du revêtement primaire, ce qui nécessite 2 jours, il faut compter 3 à 4 jours supplémentaires pour effectuer l'application des couches successives du système de décoration, cette période comprenant l'application des produits, les temps de séchage et les ponçages intermédiaires. La durée globale d'intervention sur le chantier est donc de 5 à 6 jours. En plus de la durée d'immobilisation des locaux à traiter, cela entraîne des coûts importants de main-d'#uvre. Le but de la présente invention est donc de remédier aux inconvénients de l'art antérieur évoqués précédemment. L'invention vise en effet à proposer une composition de revêtement qui, après application en une seule couche, conduise à un revêtement qui présente, après séchage, un aspect décoratif, protecteur et parfaitement régulier. L'invention vise en outre à fournir un procédé de protection et de décoration des sols utilisant ladite composition et permettant d'obtenir un revêtement d'aspect granité, la durée totale d'intervention sur le chantier pour les travaux de préparation et l'application de la composition de revêtement ne dépassant pas 3 jours. A cet effet, l'invention a pour objet une composition durcissable pour la réalisation d'un revêtement de protection et de décoration des sols et ayant un aspect granité, comprenant un liant transparent, liquide, durcissable à température ambiante, dans lequel sont dispersés : a) des particules solides d'au moins une matière colorée chimiquement inerte vis à vis du liant, et b) des particules solides d'au moins une charge non colorée chimiquement inerte vis à vis du liant. Selon l'invention, la composition présente les caractéristiques suivantes : - les particules solides de matière colorée ont une densité spécifique de 0,8 à 1,8, de préférence de 1 à 1,5, et mieux de 1,3 à 1,5, - les particules solides de charge ont une densité spécifique d'au moins 2, de préférence 2 à 2,7, et mieux de 2,4 à 2,7, et - la composition a, avant durcissement, une viscosité à 20 C mesurée avec un viscosimètre Brookfield HBT, muni d'un mobile N 3, à une vitesse de 20 tr/min, de 7000 à 12000 mPa.s. Par densité spécifique, on entend la densité telle que mesurée selon la norme ISO R1-183. Brièvement, cette méthode consiste à poser un picnomètre de 100 ml vide sur une balance de précision (millième de gramme) et à effectuer le tarage. On remplit ensuite le picnomètre avec de l'eau déminéralisée, en ajustant le ménisque sur le trait puis on pèse le picnomètre rempli d'eau déminéralisée avec la balance. On obtient une mesure m1 de la masse d'eau. On vide et sèche le picnomètre. On pèse exactement 10g (m2) d'échantillon de matière colorée, directement dans le picnomètre sec. On remplit le picnomètre contenant l'échantillon de matière colorée avec de l'eau déminéralisée, en ajustant le ménisque sur le trait. On pèse pour obtenir la masse d'eau ajoutée (m3). La densité spécifique est calculée en utilisant la formule suivante : d = m2/(m1-m3) La mesure de la densité spécifique se fait à 20 C. Dans l'ensemble de la présente demande, lorsque l'on parle de densité, on entend la densité spécifique telle que définie ci-dessus. Par aspect granité, on entend un aspect moucheté ou pailleté, formé de teintes plus ou moins sombres ou de couleurs différentes. Par température ambiante, on entend une température comprise entre 10 et 30 C. Par matière ou charge chimiquement inerte vis à vis du liant, on entend une matière ou une charge qui ne réagit pas chimiquement avec le liant. Par contre, la matière ou la charge peut interagir physiquement avec le liant. La composition selon l'invention est autolissante, applicable sans joint, décorative, et permet d'obtenir, après application en une seule couche, un revêtement monolithique, notamment d'aspect granité. Ainsi, la composition selon l'invention permet d'obtenir, en une seule couche, un revêtement qui présente un aspect lisse. Il n'est pas nécessaire de prévoir une étape spécifique de polissage ou une étape d'application d'une ou plusieurs couches de fermeture enrobant les aspérités. L'aspect décoratif est obtenu par différence de densité entre les particules de matière colorée et les particules de charge. En effet, lors de l'application de la composition et avant son durcissement, les particules de charge, plus lourdes, descendent vers le fond du revêtement, et permettent ainsi aux particules de matière colorée, de plus faible densité, de remonter en surface du revêtement pour donner la couleur et l'aspect décoratif et pailleté. Le mouvement ascendant des particules de matière colorée est rendu possible par la viscosité particulière du liant, telle que définie précédemment, qui assure au liant un caractère liquide. Les particules de matière colorée peuvent être naturelles ou synthétiques. Comme expliqué précédemment, elles doivent être de faible densité et inerte chimiquement vis à vis du liant. Les particules de matière colorée sont généralement choisies parmi les particules de poly(chlorure de vinyle) coloré et les particules de polyuréthane coloré. On peut citer en particulier les particules de poly(chlorure de vinyle) coloré commercialisées par la société ACCENTAGE INC. sous la référence MICRODOTS. Au sens de la présente demande, on entend par couleur toutes les couleurs usuelles, y compris le noir, les différents niveaux de gris, le blanc, les ors, argents et nacrés. L'indice colorimétrique des particules de matière colorée est de préférence déterminé, ce qui permet la reproductibilité des tons choisis. La composition comprend avantageusement des particules de matière colorée d'au moins deux couleurs différentes. Ainsi, si les couleurs sont suffisamment contrastées, le revêtement obtenu après application de la composition laisse une distribution régulière de paillettes donnant l'impression qu'elles ont été projetées sur un fond coloré uni. La taille des particules de matière colorée utilisées dans la composition selon l'invention rentre dans la fourchette des particules colorées généralement utilisées dans les compositions de revêtement de sols. En général, la taille des particules de matière colorée est comprise entre 100 et 5000 m. Avantageusement, les particules de matière colorée représentent 15 à 25%, de préférence 18 à 22%, en poids du poids total de la composition. Outre les particules de matière colorée, la composition selon l'invention comprend également des particules de charge, comme expliqué précédemment. Toutes les particules de charge d'origine minérale peuvent convenir, dès lors que leur densité est telle que définie précédemment, et qu'elle sont chimiquement inerte vis à vis du liant. Comme particules de charge utilisables dans la composition selon l'invention, on peut citer les particules de silice, de carbonate, d'alumine, de préférence de corindon, de sulfate, de kaolin (de formule AI203.2Si02.2H20), de quartz, de mica, ainsi que les microbilles de verre. En particulier, les particules de carbonate peuvent être des particules de carbonate de calcium, de carbonate de magnésium, de carbonate double de calcium et de magnésium. De même, les particules de sulfate peuvent être des particules de sulfate de baryum et de sulfate de calcium. Selon un mode de réalisation préféré, les particules de charge sont constituées de microbilles de verre. On peut citer en particulier les microbilles de verre commercialisées par la société SOVITEC sous la référence MICROPERL. Les particules de charge utilisées dans la composition selon l'invention peuvent être de différentes tailles. En général, leur taille est inférieure à 600 m, de préférence comprise entre 5 et 50 m. Avantageusement, les particules de charge représentent 30 à 40%, de préférence 31 à 38% en poids, du poids total de la composition. Comme expliqué précédemment, les particules de matière colorée et les particules de charge sont dispersées dans un liant. Le liant utilisable dans la composition selon l'invention peut être tout liant classiquement utilisé dans les compositions de revêtement des sols, dès lors que sa viscosité satisfait à la viscosité définie précédemment. De plus, le liant doit être transparent, liquide, et durcissable à température ambiante. Ainsi, en général, le liant utilisable selon l'invention comprend au moins une résine choisie parmi les résines époxy, (méth)acrylique, polyester, polyuréthane, polyurée, poly(acyl urée), polybiuret, polyallophanate, poly(phényl urétidinedione), polyisocyanurate et poly(uréthane/urée). Par polyuréthane, on entend un polymère comprenant plusieurs groupes uréthane de formule -NHC(O)O-. Par polyurée, on entend un polymère comprenant plusieurs groupes urée de formule -NHC(O)NH-. Par poly(acyl urée), on entend un polymère comprenant plusieurs groupes acyl urée de formule -NHC(O)NHC(O)-. Par polybiuret, on entend un polymère comprenant plusieurs groupes biuret de formule -NHC(O)NHC(O)NH-. Par polyallophanate, on entend un polymère comprenant plusieurs groupes allophanate de formule -NHC(O)NHC(O)O-. Par poly(phényl urétidinedione), on entend un polymère comprenant plusieurs groupes urétidinedione de formule : Par polyisocyanurate, on entend un polymère comprenant plusieurs groupes de formule : Par poly(uréthane/urée), on entend un polymère comprenant au moins un groupe uréthane et au moins un groupe urée. Comme exemples de résines (méth)acryliques, on peut citer les résines à base d'esters des acides acryliques et méthacryliques, par exemple à base d'acrylate de 2-éthylhexyl et méthacrylate de méthyle. De telles résines sont commercialisées sous la dénomination DEGADUR par la société DEGUSSA. Comme exemples de résines polyesters, on peut citer les polyesters insaturés renfermant des doubles liaisons C=C, par exemple les résines commercialisées sous la dénomination ROSKYDAL par BAYER. De préférence, le liant est constitué d'une ou plusieurs résines époxy. La ou les résines époxy peuvent être des résines époxy de glycidyléther de bisphénol, des résines époxy Novolaque et des résines époxy cycloaliphatiques. De préférence, les résines époxy de glycidyléther de bisphénol sont choisies parmi les résines époxy de glycidyléther de bisphénol A, de bisphénol F et de bisphénol A et F. Les résines époxy Novolaque sont des résines à base de phénol ou d'ortho-crésol dont les groupes hydroxy phénoliques ont été transformés en groupes glycidyl éthers. Les résines époxy cycloaliphatiques sont des résines préparées par époxydation d'oléfines cycliques par l'acide peracétique. Selon un mode de réalisation préféré, le liant utilisé dans la composition selon l'invention est constitué d'une résine époxy de glycidyléther de bisphénol A et d'une résine époxy de glycidyléther de bisphénol F. Avantageusement, la ou les résines présentes dans la composition représentent 20 à 35% en poids, de préférence 25 à 30% en poids par rapport au poids total de la composition. La composition selon l'invention peut en outre comprendre au moins un durcisseur, c'est-à-dire un agent qui facilite le durcissement de la ou des résines. La nature du ou des durcisseurs utilisés dépend de la nature de la résine utilisée comme liant. Lorsque la résine est une résine époxy, le ou les durcisseurs sont de préférence choisis parmi les polyamines, en particulier les polyalkylamines, les polyoxyalkylamines et les polyarylamines. On peut citer par exemple la diéthylènetriamine (DETA), la triéthylènetétramine (TETA), la m-phénylènediamine (mPD), la diéthylaminopropylamine (DEAPA) et la N-aminoéthylpipérazine (N-AEP). Lorsque la résine est une résine polyuréthane, polyurée, poly(acyl urée), polybiuret, polyallophanates, poly(phényl urétidinedione), polyisocyanurate ou poly(uréthane/urée), le ou les durcisseurs sont de préférence choisis parmi les isocyanates. Lorsque la résine est une résine (méth)acrylique ou polyester, le ou les durcisseurs sont de préférence choisis parmi les peroxydes, en particulier le peroxyde de benzoyle. Le ou les durcisseurs présents dans la composition représentent généralement 5 à 20 % en poids du poids total de la composition. La composition peut également comprendre un ou plusieurs adjuvants classiquement utilisés dans les compositions durcissables de revêtements de sols, qui permettent d'obtenir une composition facilement stockable, d'utilisation pratique, et qui présente après durcissement, un aspect irréprochable. On peut citer en particulier les diluants, les plastifiants, les additifs anti-bulles, les accélérateurs. Les plastifiants utilisables dans la composition selon l'invention sont généralement des composés vinyliques, par exemple les phtalates, en particulier le dioctylphtalate, les sébaçates, les citrates et les phosphates. Comme adjuvants utilisables comme diluant et plastifiant, on peut citer le nonylphénol et l'alcool benzylique. Comme adjuvants utilisables comme diluant seul, on peut citer les alkylglycidyléthers aliphatiques, de préférence le C13/C15 alkylglycidyléther aliphatique. Par accélérateur, on entend un agent qui accélère le durcissement de la ou des résines. Comme accélérateurs utilisables dans la composition selon l'invention, on peut citer les amines, telles que la triéthanolamine, la diéthylène diamine et l'aminoéthylpipérazine. Généralement, le ou les adjuvants représentent au plus 1% en poids, de préférence au plus 0,5% en poids du poids total de la composition. Selon un mode de réalisation préféré, la composition selon l'invention se présente en deux parties, la première partie comprenant la totalité ou une proportion majeure, plus de 50% en poids et mieux au moins 85% en poids de la ou des résines, ainsi que les particules de charge et les particules de matière colorée, la seconde partie comprenant une proportion mineure de la ou des résines, ainsi que le ou les durcisseurs. Selon un mode de réalisation particulier, la seconde partie ne contient pas de résine. La seconde partie peut également comprendre au moins un accélérateur. Outre la ou les résines, la première partie peut comprendre au moins un diluant et au moins un plastifiant. Ainsi, avant utilisation de la composition selon l'invention, la première et la seconde partie sont conservées et stockées séparément. Les deux parties ne sont réunies qu'au moment de l'utilisation de la composition. L'invention a encore pour objet un revêtement comprenant une unique couche décorative résultant du durcissement d'une composition telle que définie précédemment. Généralement, l'épaisseur de la couche décorative est comprise entre 0,5 et 1 cm. Comme expliqué précédemment, le revêtement obtenu, après application de la composition selon l'invention en une seule couche, est protecteur, décoratif et régulier, c'est-à-dire parfaitement lisse. Il ne nécessite donc ni ponçage, ni application d'une couche de fermeture. L'invention concerne enfin un procédé de protection et de décoration de sols pour obtenir un revêtement granité, multicolore, d'aspect lisse finement grené, comprenant les étapes suivantes : - préparation d'un support, - application d'un revêtement primaire sur le support, - application sur le revêtement primaire d'une unique couche d'une composition telle que définie précédemment. La préparation du support et du revêtement primaire est bien connue de l'homme de l'art. Le support peut être tout type de support classiquement utilisé pour la réalisation de sols, par exemple un support à base de ciment et dérivés, de bois, de carrelage, etc... Le revêtement primaire dépend de la nature du support. Il peut s'agit par exemple de primaires époxy, polyuréthannes, etc...(dans tous les cas, il doit être adapté au support). Lorsque la composition utilisée se présente sous la forme de deux parties, la première partie comprenant une quantité majeure de la ou des résines constituant le liant, et la seconde partie comprenant le ou les durcisseurs, les deux parties ne sont réunies qu'au moment de l'application de la composition et mélangées pour obtenir une composition homogène. Le procédé selon l'invention est très simple à mettre en #uvre. En effet, outre la préparation du support et l'application d'un revêtement primaire, qui sont deux étapes indispensables et classiques nécessitant environ 2 jours de travail, le procédé selon l'invention ne nécessite qu'une unique étape supplémentaire qui consiste à appliquer en une seule couche la composition selon l'invention. Après durcissement de la composition, le revêtement est disponible et apte à être utilisé. Il n'est pas nécessaire de le poncer ni d'appliquer une quelconque couche supplémentaire. Cette dernière étape peut généralement être effectuée en une journée, la durée étant évidemment fonction de la surface à revêtir. Le procédé selon l'invention permet la protection et la décoration de différents types de sols, tels que par exemple des sols pour couloirs, balcons, terrasses, salles de bains, cuisines, bureaux, lieux d'expositions, laboratoires, hôpitaux. L'invention est illustrée par l'exemple suivant. Exemple On formule une composition durcissable à température ambiante pour la réalisation d'un revêtement de protection et de décoration d'un sol selon l'invention. Cette composition se présente en deux parties A et B dont les compositions en poids sont données ci-après. PARTIE A # résine époxydique à base de bisphénol A 21,30 2 - poids moléculaire MICROPERL - 050-20-215 - diamètre moyen compris entre 12 et 30 m - densité : 2,46# particules de poly(chlorure de vinyle) coloré 20,00 2 - commercialisées par la société ACCENTAGE INC. sous la référence MICRODOTS - diamètre moyen compris entre 100 et 500 m - densité comprise entre 1 et 1,5 selon la teinte PARTIE B # polyoxyalkylèneamine 9,30 0,40 - n CAS: 9046-10-0 # résine époxydique à base de bisphénol A 2,30 0,20 - poids moléculaire La densité de la partie B est égale à 1,00. Au moment de l'utilisation, on mélange les parties A et B. La densité de la composition est alors égale à 1,41. On applique la composition obtenue en une seule passe sur un support au préalable recouvert d'un revêtement primaire. Le matériel d'application utilisé est celui généralement employé par l'homme de l'art. Après durcissement de la composition, on obtient un revêtement monolithique, protecteur et décoratif, granité , multicolore, d'aspect lisse finement grené. REVENDICATIONS 1. Composition durcissable pour la réalisation d'un revêtement de protection et de décoration des sols et ayant un aspect granité, comprenant un liant transparent, liquide, durcissable à température ambiante, dans lequel sont dispersés : a) des particules solides d'au moins une matière colorée chimiquement inerte vis à vis du liant, b) des particules solides d'au moins une charge non colorée chimiquement inerte vis à vis du liant, caractérisée en ce que : - les particules solides de matière colorée ont une densité spécifique de 0,8 à 1,8, de préférence de 1 à 1,5, et mieux de 1,3 à 1,5, - les particules solides de charge ont une densité spécifique d'au moins 2, de préférence 2 à 2,7, et mieux de 2,4 à 2,7, et - la composition a, avant durcissement, une viscosité à 20 C mesurée avec un viscosimètre Brookfield HBT, muni d'un mobile N 3, à une vitesse de 20 tr/min, de 7000 à 12000 mPa.s. 2. Composition selon la revendication 1 caractérisée en ce que les particules de matière colorée ont une taille comprise entre 100 et 5000 m. 3. Composition selon la revendication 1 ou 2 caractérisée en ce que les particules de matière colorée sont choisies parmi les particules de poly(chlorure de vinyle) coloré et les particules de polyuréthanne coloré. 4. Composition selon l'une quelconque des revendications 1 à 3 caractérisée en ce qu'elle comprend des particules de matière colorée d'au moins deux couleurs différentes. 5. Composition selon l'une quelconque des revendications précédentes caractérisée en ce que les particules de matière colorée représentent 15 à 25%, de préférence 18 à 22% en poids par rapport au poids total de la composition. 6. Composition selon l'une quelconque des revendications précédentes caractérisée en ce que les particules de charge sont choisies parmi les particules de silice, de carbonate, d'alumine, de préférence de corindon, de sulfate, de kaolin, de quartz, et les billes de verre. 7. Composition selon la revendication 6 caractérisée en ce que les particules de carbonate sont choisies parmi les particules de carbonate de calcium, de carbonate de magnésium et de carbonate double de calcium et de magnésium. 8. Composition selon la revendication 6 caractérisée en ce que les particules de sulfate sont choisies parmi les particules de sulfate de baryum et de sulfate de calcium. 9. Composition selon la revendication 6 caractérisée en ce que les particules de charge sont constituées de microbilles de verre. 10. Composition selon l'une quelconque des revendications précédentes caractérisée en ce que les particules de charge ont une taille de 600 m ou moins, de préférence comprise entre 5 et 50 m. 11. Composition selon l'une quelconque des revendications précédentes caractérisée en ce que les particules de charge représentent de 30 à 40%, de préférence 31 à 38% en poids, du poids total de la composition. 12. Composition selon l'une quelconque des revendications précédentes caractérisée en ce que le liant comprend au moins une résine choisie parmi les résines époxy, (méth)acrylique, polyester, polyuréthane, polyurée, poly(acyl urée), polybiuret, polyallophanate, poly(phényl urétidinedione), polyisocyanurate et poly(uréthane/urée). 13. Composition selon la revendication 12 caractérisée en ce que le liant est constitué d'une ou plusieurs résines époxy. 14. Composition selon la revendication 13 caractérisée en ce que la ou les résines époxy sont choisies parmi les résines époxy de glycidyléther de bisphénol, les résines époxy Novolaque et les résines époxy cycloaliphatiques. 15. Composition selon la revendication 14 caractérisée en ce que les résines époxy de glycidyléther de bisphénol sont choisies parmi les résines époxy de glycidyléther de bisphénol A, de bisphénol F et de bisphénol A et F. 16. Composition selon l'une quelconque des revendications 12 à 15 caractérisé en ce que le liant est constitué d'une résine époxy de glycidyléther de bisphénol A et d'une résine époxy de glycidyléther de bisphénol F. 17. Composition selon l'une quelconque des revendications 12 ou 16 caractérisée en ce que la ou les résines représentent 20 à 35%, de préférence 25 à 30%, en poids par rapport au poids total de la composition. 18. Composition selon l'une quelconque des revendications précédentes caractérisée en ce qu'elle comprend au moins un durcisseur. 19. Composition selon la revendication 18 caractérisée en ce que le ou les durcisseurs sont choisis parmi les polyamines, les isocyanates, les peroxydes, de préférence le peroxyde de benzoyle. 20. Composition selon la revendication 19 caractérisée en ce que les polyamines sont choisies parmi les polyalkylamines, les polyoxyalkylamines et les polyarylamines. 21. Composition selon la revendication 19 ou 20 caractérisée en ce que les polyamines sont choisies parmi la diéthylènetriamine (DETA), la triéthylènetétramine (TETA), la m-phénylènediamine (mPD), la diéthylaminopropylamine (DEAPA) et la N-aminoéthylpipérazine (N-AEP). 22. Composition selon l'une quelconque des revendications 18 à 21 caractérisée en ce que le ou les durcisseurs représentent de 5 à 20% en poids du poids total de la composition. 23. Composition selon l'une quelconque des revendications précédentes caractérisée en ce qu'elle comprend un ou plusieurs adjuvants choisis parmi les diluants, les plastifiants, les additifs anti-bulles, les accélérateurs. 24. Composition selon l'une quelconque des revendications 18 à 23 caractérisée en ce qu'elle se présente en deux parties, la première partie comprenant une proportion majeure de la ou des résines, ainsi que les particules de charge et les particules de matière colorée, la seconde partie comprenant une proportion mineure de la ou des résines, ainsi que le ou les durcisseurs. 25. Composition selon la revendication 24, caractérisée en ce que la seconde partie comprend au moins un accélérateur. 26. Composition selon l'une quelconque des revendications 24 ou 25 caractérisée en ce que la première partie comprend au moins un diluant et au moins un plastifiant. 27. Revêtement de sol comprenant une unique couche monolithique, décorative, résultant du durcissement d'une composition selon l'une quelconque des revendications 1 à 26. 28. Revêtement selon la revendication 27, caractérisé en ce que la couche unique, monolithique, décorative est granitée, multicolore, d'aspect lisse et finement grené. 29. Revêtement selon la revendication 27 ou 28 caractérisé en ce que la couche décorative présente une épaisseur comprise entre 0,5 cm et 1 cm. 30. Procédé de protection et de décoration de sols pour obtenir un revêtement d'aspect granité, comprenant les étapes suivantes : - préparation d'un support, - application d'un revêtement primaire sur le support, - application sur le primaire d'une unique couche d'une composition selon l'une quelconque des revendications 1 à 26.